(57)【要約】      （修正有）【課題】充放電サイクル特性に優れたリチウムイオン二次電池用正極、およびリチウムイオン二次電池の提供。【解決手段】正極は、正極集電体１２の少なくとも一方の主面に正極合剤層１４が設けられ、正極合剤層１４は、リチウムイオンを吸蔵および放出が可能な正極活物質を含み、正極合剤層１４は、その表面にタンパク質の被膜１５を有するリチウムイオン二次電池。【選択図】図２
2018055771.tif 000002
【特許請求の範囲】
【請求項１】
正極集電体の少なくとも一方の主面に正極合剤層が設けられ、前記正極合剤層は、リチウムイオンを吸蔵および放出が可能な正極活物質を含み、前記正極合剤層の表面の少なくとも一部にタンパク質を含む被膜を有するリチウムイオン二次電池用正極。
【請求項２】
前記タンパク質は、カゼインのアルカリ金属塩、カゼインマグネシウム、カゼインのアルカリ土類金属塩、カゼイン、アルブミン、リゾチーム、グロブリンから選ばれる少なくとも１種を含む請求項１に記載のリチウムイオン二次電池用正極。
【請求項３】
前記タンパク質は、カゼインのアルカリ金属塩であって、前記カゼインのアルカリ金属塩は、カゼインリチウム、カゼインナトリウム、カゼインカリウムの少なくとも１種を含む請求項１または２に記載のリチウムイオン二次電池用正極。
【請求項４】
前記タンパク質は、カゼインのアルカリ土類金属塩であって、前記カゼインのアルカリ土類金属塩は、カゼインカルシウム、カゼインストロンチウム、カゼインバリウムの少なくとも１種を含む請求項１または２に記載のリチウムイオン二次電池用正極。
【請求項５】
前記タンパク質を含む被膜の平均担持量が、前記正極合剤層に対して０．０１〜５ｍｇ・ｃｍ−２である請求項１〜４のいずれか１項に記載のリチウムイオン二次電池用正極。
【請求項６】
前記正極活物質は、層状岩塩構造を有するリチウム複合金属酸化物を含む請求項１〜５のいずれか１項に記載のリチウムイオン二次電池用正極。
【請求項７】
請求項１〜６のいずれか１項に記載のリチウムイオン二次電池用正極、リチウムイオンを吸蔵及び放出する負極、前記正極と前記負極との間に介在するセパレーター、および、電解質とを備えたリチウムイオン二次電池。
【発明の詳細な説明】
【技術分野】
【０００１】
本発明は、リチウムイオン二次電池用正極およびこれを用いたリチウムイオン二次電池に関する。
【背景技術】
【０００２】
近年、携帯型電子機器、自動車、電力貯蔵用などの電源として、リチウムイオン二次電池が広く利用されている。上記リチウムイオン二次電池は、正極、負極、正極と負極とを絶縁するセパレーター、および正極と負極との間でイオンの移動を可能にするための電解質で主に構成されている。リチウムイオン二次電池は高エネルギー密度であることから、携帯電話やノート型パソコンなどのエレクトロニクス携帯機器の電源として実用化され、広く普及している。昨今、携帯型電子機器、通信機器等の著しい発展に伴い、機器の小型化、軽量化の観点から、更なる高エネルギー密度のリチウムイオン二次電池が強く要望されている。また、自動車用電池においては長寿命化が強く要望されている。
【０００３】
ところで、リチウムイオン二次電池の正極活物質として使用される層状岩塩構造を有するリチウム複合金属酸化物は、充電時に膨張し放電時に収縮することが知られている。このため、前記の正極活物質を用いた正極は、充電と放電の繰り返しによって正極合剤層にクラックが発生し、また活物質粒子自体にクラックが発生する場合もある。この結果、導電パスが切断されるため電子伝導性が減少し、優れた充放電サイクル特性が得られないという問題があった。
【０００４】
この課題に対し、先行技術文献１には、非水系電解液二次電池のインタ−カレ−ション型正極活物質として、放電時に結晶構造が膨張し充電時に結晶構造が収縮する活物質と、放電時に結晶構造が収縮し充電時に結晶構造が膨張する活物質を混合して用いることが開示されている。先行技術文献２には、正極が、ＬｉｘＭ１Ｏ２（Ｍ１はＣｏ、Ｎｉ及びＦｅの一種以上の遷移元素で、０＜ｘ≦１．３）で表され、放電時に結晶格子が収縮し、充電時に結晶格子が膨張するＲ−３ｍ型結晶構造を有する部分と、ＬｉｙＭ２Ｏ４（Ｍ２はＭｎ及びＴｉの一種以上の遷移元素で、０＜ｙ≦２）で表され、放電時に結晶格子が膨張し、充電時に結晶格子が収縮するＦｄ３ｍ型結晶構造を有する部分とが非結晶部分を介して複合化されてなる複合粒子を、正極活物質とする、正極と、リチウムイオンを可逆的に吸蔵及び放出することが可能な負極と、を備える、非水電解質二次電池が開示されている。
【０００５】
しかしながら、先行技術文献１または２に記載の手法を用いた場合においても、我々の検討においては、満足すべき充放電サイクル特性が得られなかった。
【先行技術文献】
【特許文献】
【０００６】
【特許文献１】特開平５−８２１３１号公報
【特許文献２】特開平８−５０８９５号公報
【発明の概要】
【発明が解決しようとする課題】
【０００７】
本発明の目的は、前記事情に鑑みてなされたものであり、充放電サイクル特性に優れたリチウムイオン二次電池用正極、およびこれを用いたリチウムイオン二次電池を提供することにある。
【課題を解決するための手段】
【０００８】
本発明に係るリチウムイオン二次電池用正極は、正極集電体の少なくとも一方の主面に正極合剤層が設けられ、前記正極合剤層はリチウムイオンを吸蔵および放出が可能な正極活物質を含み、前記正極合剤層の表面の少なくとも一部にタンパク質を含む被膜を有するものである。
【０００９】
さらに前記タンパク質は、カゼインのアルカリ金属塩、カゼインマグネシウム、カゼインのアルカリ土類金属塩、カゼイン、アルブミン、リゾチーム、グロブリンから選ばれる少なくとも１種を含むことが好ましい。
【００１０】
さらに前記タンパク質は、カゼインのアルカリ金属塩であって、前記カゼインのアルカリ金属塩は、カゼインリチウム、カゼインナトリウム、カゼインカリウムの少なくとも１種を含むことが好ましい。
【００１１】
さらに前記タンパク質は、カゼインのアルカリ土類金属塩であって、前記カゼインのアルカリ土類金属塩は、カゼインカルシウム、カゼインストロンチウム、カゼインバリウムの少なくとも１種を含むことが好ましい。
【００１２】
さらに前記タンパク質を含む被膜の担持量が、正極合剤層の表面積当たり０．０１〜５ｍｇｃｍ−２であるであることが好ましい。
【００１３】
さらに前記正極活物質は、層状岩塩構造を有するリチウム複合金属酸化物を含むことが好ましい。
【００１４】
本発明に係るリチウムイオン二次電池は、前記リチウムイオン二次電池用正極、リチウムイオンを吸蔵および放出する負極、前記正極と前記負極との間に介在するセパレーター、および、電解質とを備えたリチウムイオン二次電池とする。
【発明の効果】
【００１５】
本発明の正極によれば、正極合剤層の表面にタンパク質を含む被膜を有することにより、充放電サイクル特性が向上する正極となる。
【図面の簡単な説明】
【００１６】
【図１】本発明の一実施形態に係るリチウムイオン二次電池の構成を表す断面図である。
【図２】本発明の一実施形態に係るリチウムイオン二次電池用正極の構成を表す断面図である。
【発明を実施するための形態】
【００１７】
以下、本発明の実施形態について、図面を参照して詳細に説明する。なお、本発明は以下の実施形態に限定されるものではない。また以下に記載した構成要素には、当業者が容易に想定できるもの、実質的に同一のものが含まれる。さらに以下に記載した構成要素は、適宜組み合わせることができる。
【００１８】
＜リチウムイオン二次電池＞
図１に、本実施形態に係るリチウムイオン二次電池１００の構成断面図を示す。リチウムイオン二次電池１００は、リチウムイオン二次電池用正極、リチウムイオン二次電池用負極、およびリチウムイオン二次電池用正極とリチウムイオン二次電池用負極との間に介在されたセパレーター１８、とから構成されている。前記セパレーター１８は、正極と負極とが物理的に接触することを防止し、正極、負極およびセパレーターには電解質（図示せず）が含浸されている。
【００１９】
リチウムイオン二次電池の形状としては、図１のラミネートフィルム型に制限されるものではなく、例えば、円筒型、角型、コイン型などいずれであってもよい。本実施形態では、ラミネートフィルムを外装体５０として用い、実施例では、ラミネートフィルム型電池を作製し評価する。前記のラミネートフィルムとしては、例えば、ポリプロピレン、アルミニウム、ポリアミドがこの順に積層されてなる３層構造として構成されているものを用いることができる。
【００２０】
（リチウムイオン二次電池用正極）
本実施形態に係るリチウムイオン二次電池用正極１０は、正極集電体の少なくとも一方の主面に正極合剤層が設けられ、前記の正極合剤層は、リチウムイオンを吸蔵および放出が可能なリチウム複合金属酸化物を含む正極活物質を含み、前記の正極合剤層は、その表面の一部にタンパク質を含む被膜を有している。
【００２１】
係る構成によれば、前記タンパク質は、充電時の酸化反応によって収縮し、放電時の還元反応によって伸長する、という性質を有する。したがって、充電時に前記正極合剤層が膨張する際には、タンパク質の収縮によって合剤層の膨張を抑制し、正極合剤層にクラックが発生した場合でも、放電時にタンパク質が伸長することでクラックを覆うと予想される。そして再び充電時にタンパク質は収縮し、放電時に伸長を繰り返すことで、タンパク質の被膜は崩壊することなく、正極合剤層のクラック抑制効果が持続すると考えられる。その結果、導電パスの切断が抑制され、優れた充放電サイクル特性が得られる。以上の作用効果により、本実施形態に係るリチウムイオン二次電池では、優れた充放電サイクル特性を発現できると考えられる。
【００２２】
さらに前記タンパク質は、カゼインのアルカリ金属塩、カゼインマグネシウム、カゼインのアルカリ土類金属塩、カゼイン、アルブミン、リゾチーム、グロブリンから選ばれる少なくとも１種を含むことが好ましい。
【００２３】
係る構成によれば、前記タンパク質は正極合剤層の表面に担持しやすく、より効果的に充放電サイクル特性の向上を図ることが可能となる。
【００２４】
さらに前記タンパク質は、カゼインのアルカリ金属塩であって、前記カゼインのアルカリ金属塩は、カゼインリチウム、カゼインナトリウム、カゼインカリウムの少なくとも１種を含むことが好ましい。
【００２５】
係る構成によれば、前記タンパク質は正極合剤層の表面に担持しやすく、より効果的にサイクル特性の向上を図ることが可能となる。
【００２６】
さらに前記タンパク質は、カゼインのアルカリ土類金属塩であって、前記カゼインのアルカリ土類金属塩は、カゼインカルシウム、カゼインストロンチウム、カゼインバリウムの少なくとも１種であることが好ましい。
【００２７】
係る構成によれば、前記タンパク質は正極合剤層の表面に担持しやすく、より効果的にサイクル特性の向上を図ることが可能となる。
【００２８】
さらに前記タンパク質を含む被膜の担持量が、正極合剤層の表面積当たり０．０１〜５ｍｇｃｍ−２であることが好ましい。
【００２９】
さらに前記タンパク質を含む被膜の担持量が、正極合剤層の表面積当たり０．０１〜１．５ｍｇｃｍ−２であることがより好ましい。
【００３０】
（リチウムイオン二次電池用正極）
前記のリチウムイオン二次電池用正極は、正極集電体の少なくとも一方の主面にリチウムイオンを吸蔵および放出する正極合剤層が設けられ、前記正極合剤層は、少なくともリチウムイオンを吸蔵および放出する正極活物質を含んでいる。
【００３１】
［正極活物質］
本実施形態に係る正極活物質としては、例えば、リチウム金属酸化物、リチウム金属硫化物などが好適であり、これらの２種以上を混合して用いてもよい。特に、エネルギー密度を高くするには、一般式ＬｉｘＭＯ２で表されるリチウム複合金属酸化物が好ましい。なお、Ｍは１種類以上の遷移金属が好ましく、具体的には、Ｃｏ、Ｎｉ、Ｍｎ、Ｆｅ、Ａｌ、Ｖ、Ｔｉのうちの少なくとも１種が好ましい。ｘは、電池の充放電状態によって異なり、通常、０．０５≦ｘ≦１．１０の範囲内の値である。また、他にもスピネル型結晶構造を有するマンガンスピネル（ＬｉＭｎ２Ｏ４）や、オリビン型結晶構造を有するリン酸鉄リチウム（ＬｉＦｅＰＯ４）なども、高いエネルギー密度を得ることができるので好ましい。
【００３２】
具体的には、コバルト酸リチウム（ＬｉＣｏＯ２）、ニッケル酸リチウム（ＬｉＮｉＯ２）、ＬｉＮｉｘＣｏｙＭｎｚＭａＯ２（ｘ＋ｙ＋ｚ＋ａ＝１、０≦ｘ≦１、０≦ｙ≦１、０≦ｚ≦１、０≦ａ≦１、ＭはＡｌ、Ｍｇ、Ｎｂ、Ｔｉ、Ｃｕ、Ｚｎ、Ｃｒより選ばれる１種類以上の元素が挙げられる）、リチウムバナジウム化合物（ＬｉＶ２Ｏ５）、オリビン型ＬｉＭＰＯ４（ただし、Ｍは、Ｃｏ、Ｎｉ、Ｍｎ、Ｆｅ、Ｍｇ、Ｎｂ、Ｔｉ、Ａｌ、Ｚｒより選ばれる１種類以上の元素、またはＶＯを示す）、チタン酸リチウム（Ｌｉ４Ｔｉ５Ｏ１２）、ＬｉＮｉｘＣｏｙＡｌｚＯ２（０．９＜ｘ＋ｙ＋ｚ＜１．１）などが挙げられる。また、これらの材料に限定することはなく、他にもリチウムイオンを電気化学的に挿入および脱離する正極活物質材料であれば、特に制限はされない。
【００３３】
［正極導電助剤］
本実施形態に係る正極合剤層において、導電性の向上を目的として導電助剤を添加してもよい。本実施形態において用いられる導電助剤は特に制限されず、負極合剤層で使用される導電助剤と同様の周知の材料を用いることができる。
【００３４】
［正極バインダー］
正極合剤層において、活物質と導電助剤と集電体との結着性の向上を目的としてバインダーを用いてもよい。本実施形態の正極合剤層に用いられるバインダーとしては、有機溶剤系バインダーでもよく、水系バインダーでもよい。例えば、ポリフッ化ビニリデン（ＰＶｄＦ）、ポリイミド、ポリアミドイミド、ポリアミド、ポリウレタン、ポリエチレンビニルアルコール、ポリアクリレート、スチレン−ブタジエン共重合体（ＳＢＲ）、カルボキシメチルセルロース（ＣＭＣ）、ポリウレタンなどが挙げられ、これらの１種類で用いてもよく、複数種を併用することもできる。なお、これら列挙したバインダーに限定されるものではない。
【００３５】
［正極集電体］
本実施形態のリチウムイオン二次電池用正極として、集電体を構成する材料は特に限定するものではないが、正極１０に用いられる正極集電体１２としては、アルミニウム、ステンレス鋼、ニッケル、チタン、またはこれらの合金箔を用いることができ、特に正極集電体１２としては、アルミニウム箔が好ましい。
【００３６】
（リチウムイオン二次電池用負極）
前記のリチウムイオン二次電池用負極は、負極集電体の少なくとも一方の主面にリチウムイオンを吸蔵および放出する負極合剤層が設けられ、前記負極合剤層は、少なくともリチウムイオンを吸蔵および放出する負極活物質を含んでいる。
【００３７】
［負極活物質］
本実施形態に係る負極活物質としては、例えば、リチウムイオンを電気化学的に挿入および脱離する黒鉛などの炭素材料が好ましい。また、ケイ素、スズ、ゲルマニウム、鉄、またはこれらの化合物や合金を使用してもよく、２種以上を併用してもよい。
【００３８】
前記した炭素材料は、例えば、結晶質炭素、非晶質炭素、またはこれらを組み合わせて使用してもよい。前記の結晶質炭素としては、例えば、無定形状、球状、粒状、多角形状、鱗片状、板状、繊維状などの天然黒鉛、または人造黒鉛が挙げられ、前記の非晶質炭素としては、例えば、ソフトカーボン、ハードカーボン、メソフェーズピッチ炭化物、焼成したコークスなどが挙げられる。
【００３９】
また、本実施形態に係る負極活物質として、前記に挙げた材料に限定されることはなく、他にもリチウムイオンを電気化学的に挿入および脱離する材料であれば特に制限はされない。
【００４０】
［負極導電助剤］
本実施形態に係る負極合剤層において、導電性の向上を目的として導電助剤を添加してもよい。本実施形態において用いられる導電助剤は特に制限されず、周知の材料を用いることができる。例えば、アセチレンブラック、ケッチェンブラック、ファーネスブラック、チャンネルブラック、サーマルブラックなどのカーボンブラック、気相成長炭素繊維（ＶＧＣＦ）、カーボンナノチューブ（ＣＮＴ）、グラフェン、および黒鉛などの炭素材料が挙げられ、これらの１種または２種以上を用いることができる。
【００４１】
［負極バインダー］
負極合剤層において、活物質と導電助剤と集電体との結着性の向上を目的としてバインダーを用いてもよい。本実施形態の負極合剤層に用いられるバインダーとしては、有機溶剤系バインダーでもよく、水系バインダーでもよい。例えば、ポリアミドイミド、ポリイミド、ポリアミド、ポリアクリル酸、ポリアクリル酸塩、アルギン酸塩、スチレン−ブタジエン共重合体（ＳＢＲ）、カルボキシメチルセルロース（ＣＭＣ）、ポリウレタンなどが挙げられ、これらの１種類で用いてもよく、複数種を併用することもできる。なお、これら列挙したバインダーに限定されるものではない。
【００４２】
［負極集電体］
集電体は、導電性材料から構成され、その一方の主面または両面に合剤層が配置される。本実施形態のリチウムイオン二次電池用負極として、集電体を構成する材料は特に限定するものではないが、負極２０に用いられる負極集電体２２としては、銅、ステンレス鋼、ニッケル、チタン、またはこれらの合金箔を用いることができる。特に銅、銅合金、ステンレス鋼が好ましく、コストの面からは電解銅箔および圧延銅箔を好適に用いることができる。強度の面からは、ステンレス鋼や銅合金の圧延箔が好適に用いることができる。
【００４３】
（セパレーター）
セパレーター１８は、負極２０と正極１０との間に介在され、両極の接触による短絡を防止し、さらに電解質が含浸されていることにより、リチウムイオンを通過させるものである。このセパレーター１８は、例えば微小な孔を多数有する多孔性膜を備えるものであって、前記のセパレーター１８の具体的な材質としては、ポリエチレン、ポリプロピレンなどのポリオレフィン系多孔膜、ポリイミド、ポリアミドイミドなどの高耐熱多孔膜、前記のポリオレフィン系多孔膜と高耐熱多孔膜との複合膜、芳香族ポリアミド、ポリイミド、ポリアミドイミドなどの不織布などが挙げられる。またセパレーター１８は、例えばその厚みが５μｍ以上、５０μｍ以下の範囲であると共に、その全体積中における空隙体積の比率を表す空孔率が２０％以上、８０％以下の範囲であるものが好ましい。
【００４４】
（電解質）
電解質は、正極１０、負極２０およびセパレーター１８に含浸されており、例えば、溶媒とこの溶媒に溶解された電解質塩とを含んでおり、必要に応じて添加剤を含んでいてもよい。前記の電解質の溶媒としては、例えば、エチレンカーボネート（ＥＣ）、プロピレンカーボネート（ＰＣ）、などの環状炭酸エステル、ジメチルカーボネート（ＤＭＣ）、ジエチルカーボネート（ＤＥＣ）、エチルメチルカーボネート（ＥＭＣ）などの鎖状炭酸エステル、酢酸メチル（ＭＡ），酢酸エチル（ＥＡ），プロピオン酸メチル（ＭＰ），プロピオン酸エチル（ＥＰ）などの鎖状カルボン酸エステル、または、γ−ブチロラクトン（ＧＢＬ）、γ−バレロラクトン（ＧＶＬ）などの環状カルボン酸エステルなどが挙げられる。これらのはいずれか１種、または２種以上を混合して溶媒として用いることができる。また、前記の列挙した溶媒に限定されることはなく、電解質塩を溶解させてリチウムイオン二次電池１００としたときにその特性を損なわない範囲でれば、特に制限はされない。
【００４５】
また、前記の溶媒には、ビニレンカーボネート（ＶＣ）などの不飽和結合を有する環式炭酸エステルや、フルオロエチレンカーボネート（ＦＥＣ）、ジフルオロエチレンカーボネート（ＤＦＥＣ）などのフッ素化環状カーボネート、１，３−プロパンスルトン（ＰＳ）などの硫黄含有化合物、フォスファゼン化合物などの難燃性液体を混合して溶媒として用いることができる。
【００４６】
（電解質塩）
電解質中に含まれる電解質塩としては、例えばリチウム塩が挙げられ、電解質中で解離してリチウムイオンを供給するものである。このリチウム塩としては、特に限定されるものではないが、例えば、ＬｉＰＦ６、ＬｉＢＦ４、ＬｉＡｓＦ６、ＬｉＣｌＯ４、ＬｉＢ（Ｃ６Ｈ５）４、ＬｉＣＨ３ＳＯ３、ＬｉＣ（ＳＯ２ＣＦ３）３、ＬｉＮ（ＣＦ３ＳＯ２）２（別名、ＬｉＴＦＳＩと呼ぶこともある）、ＬｉＮ（Ｃ２Ｆ５ＳＯ２）２（別名、ＬｉＢＥＴＩと呼ぶこともある）、ＬｉＣＦ３ＳＯ３、ＬｉＣ４Ｆ９ＳＯ３、ＬｉＣ（ＣＦ３ＳＯ２）３、ＬｉＮ（ＣＦ３ＳＯ２）（Ｃ２Ｆ５ＳＯ２）、ＬｉＮ（ＣＦ３ＳＯ２）（Ｃ３Ｆ７ＳＯ２）、ＬｉＮ（ＣＦ３ＳＯ２）（Ｃ４Ｆ９ＳＯ２）、ＬｉＮ（ＳＯ２Ｆ）２（別名、ＬｉＦＳＩと呼ぶこともある）、ＬｉＡｌＣｌ４、ＬｉＳｉＦ６、ＬｉＣｌ、ＬｉＣ４ＢＯ８（別名、ＬｉＢＯＢと呼ぶこともある）、あるいはＬｉＢｒなどが挙げられ、これらの１種、または２種以上の任意の組み合わせから選択されるものを用いることができる。特に、ＬｉＰＦ６は高いイオン伝導性を得ることができるため好適に用いることができる。
【００４７】
（リチウムイオン二次電池の製造方法）
本実施形態のリチウムイオン二次電池１００は、例えば、次のようにして製造することができる。
【００４８】
［正極の製造方法］
正極１０は以下のようにして製造することができる。例えば、前記した正極活物質と、導電助剤と、バインダーと、溶媒とを混合分散させて、ペースト状の正極スラリーを作製する。次いで、この正極スラリーを例えばコンマロールコーターを用いて、所定の厚みを有する正極合剤層１４をアルミニウム箔などの正極集電体１２の片面または両面に塗布し、乾燥炉内にて溶媒を乾燥させる。なお、前記の正極集電体１２の両面に塗布された場合、正極合剤層１４となる塗膜の厚みは、両面とも同じ膜厚であることが望ましい。
【００４９】
前記の正極合剤層１４が形成された正極１０をロールプレス機などにより所定の厚みおよび密度になるように調整し、同時に正極合剤層１４を正極集電体１２の片面または両面に圧着させ、正極合剤層１４と正極集電体１２との密着性を高める。
【００５０】
前記の正極を金型で所定の電極サイズに打ち抜き、本実施形態のリチウムイオン二次電池用の正極１０とする。前記の通り、前記の正極１０の面積は、負極２０の面積よりも小さいサイズであることが好ましい。正極１０の面積を、対向する負極２０の面積よりも小さくすることで、リチウムデンドライトの析出による内部短絡の発生を防止するためである。
【００５１】
また前記の正極１０において、使用するバインダーによって適宜熱処理を行っても良い。
【００５２】
本実施形態の正極は、正極合剤層１４の表面の一部または全面にタンパク質の被膜４０を有する。タンパク質の被膜を形成する方法としては、例えば、塗布法、浸漬法、あるいはディップコーティング法などの液相法が挙げられる。これらの方法を単独で用いてもよいし、２種以上の方法を併用してもよい。例えば、浸積法では、タンパク質を含有する溶液中に、前記正極１０を数秒から数分間浸漬させ、その後正極１０を引き上げて、乾燥させる。あるいは塗布法では、前記タンパク質を含有する溶液を正極１０の正極合剤層１４の表面に塗布し、乾燥させることで、タンパク質の被膜が形成される。塗布法では、コンマロールコーター、ドクターブレード、スピンコーターなどの装置を用いることができる。さらに、前記タンパク質の被膜の担持量は、前記タンパク質を含有する溶液の濃度、含浸回数、塗布回数などを調整することで、タンパク質の被膜の担持量を容易に制御することができる。
【００５３】
タンパク質の被膜の平均担持量は以下のようにして求める。まず、タンパク質の被膜を形成させる以前の正極の重量を測定しておく。次に、前記方法のいずれかによってタンパク質の被膜を形成し、再び重量を測定する。重量の差分を正極の面積で割った数値が、単位面積当たりの平均担持量（ｍｇ・ｃｍ−２）となる。
【００５４】
［タンパク質の被膜の同定］
本実施形態の正極の正極合剤層の表面に形成されたタンパク質の被膜の同定は、例えば電界放出形走査型電子顕微鏡（ＦＥ−ＳＥＭ）、エネルギー分散型Ｘ線分光法（ＥＤＸ）、フーリエ変換赤外分光光度計（ＦＴ−ＩＲ）の全反射減衰法（ＡＴＲ法）、熱分解ガスクロマトグラフ質量分析法などにより行うことができる。
【００５５】
ＦＥ−ＳＥＭでは、タンパク質の被膜を形成させる前後における正極合剤層の表面を観察することで、被膜の有無を簡便に確認することができる。
【００５６】
ＦＴ−ＩＲでは、被覆させる各タンパク質を粉末単体で測定しておき、各タンパク質の吸収スペクトル位置を確認し、次いで各タンパク質の被膜を形成させた正極の吸収スペクトル位置を測定することで、正極合剤層の表面におけるタンパク質の被膜の有無を確認することができる。
【００５７】
なお、本実施形態のＦＴ−ＩＲによるタンパク質の解析においては、４０００〜４００ｃｍ−１の範囲で吸収スペクトルを収集し、１６４０ｃｍ−１付近の吸収スペクトルをペプチド結合（Ｃ＝Ｏ伸縮振動）、１５２０ｃｍ−１付近の吸収スペクトルをペプチド結合（Ｎ−Ｈ変角振動およびＣ−Ｎ伸縮振動）、１２３５ｃｍ−１付近の吸収スペクトルをペプチド結合（Ｃ−Ｎ伸縮振動およびＮ−Ｈ変角振動）、３２８０ｃｍ−１付近の吸収スペクトルをタンパク質の側鎖のアミノ基（Ｎ−Ｈ伸縮振動）、１４００ｃｍ−１付近の吸収スペクトルをタンパク質の側鎖カルボキシル基に帰属する吸収スペクトルとした。
【００５８】
さらに、カゼインのアルカリ金属塩であるカゼインリチウム、カゼインナトリウム、カゼインカリウム、カゼインのアルカリ土類金属塩であるカゼインマグネシウム、カゼインカルシウム、カゼインストロンチウム、カゼインバリウムは、ＥＤＸにより各カゼインに含まれる金属元素を分析することで、各カゼインを同定することができる。
【００５９】
［負極の製造方法］
まず、負極２０は負極活物質と、導電助剤と、バインダーと、溶媒とを混合分散させてペースト状の負極スラリーを作製する。
【００６０】
前記の溶媒としては、負極スラリーに添加するバインダーに対して良溶媒を用いることが望ましく、例えば、有機系溶媒であれば、Ｎ−メチル−２−ピロリドン（ＮＭＰ）、Ｎ，Ｎ−ジメチルアセトアミド、Ｎ，Ｎ−ジメチルホルムアミド、ジメチルスルホキサイド、メチルエチルケトン、アセトニトリル、などが挙げられ、水系溶媒であれば、イオン交換水、蒸留水などが挙げられる。
【００６１】
次いで、この負極スラリーを例えばコンマロールコーターを用いて、所定の厚みを有する負極合剤層２４を銅箔などの負極集電体２２の片面または両面に塗布し、乾燥炉内にて溶媒を乾燥させる。なお、前記の負極集電体２２の両面に塗布された場合、負極合剤層２４となる塗膜の厚みは、両面とも同じ膜厚であることが望ましい。前記の負極合剤層２４が形成された負極２０をロールプレス機などにより所定の厚みおよび密度になるように調整し、同時に負極合剤層２４を負極集電体２２の片面または両面に圧着させ、負極合剤層２４と負極集電体２２との密着性を高める。
【００６２】
前記の負極を金型で所定の電極サイズに打ち抜き、リチウムイオン二次電池用の負極２０とする。前記の負極２０の面積は、正極１０の面積よりも大きいサイズであることが好ましい。負極２０の面積を、対向する正極１０の面積よりも大きくすることで、リチウムの析出による内部短絡の発生を防止するためである。
【００６３】
前記の負極２０は、真空中または不活性ガスの雰囲気中において前記のバインダーの熱分解する温度以下で熱処理することで、バインダーの重合およびまたは架橋によって負極合剤層２４と負極集電体２２の界面、および負極活物質同士での密着性をさらに高めることができる。また、負極集電体２２の表面が一定の表面粗さを有していれば、その表面の凹凸部分にバインダーが入り込むことにより、バインダーと負極集電体２２の間にアンカー効果が作用し、密着性が向上する。そのため、リチウムイオンの吸蔵および放出によって負極活物質が体積膨張した場合においても、負極集電体２２からの負極合剤層２４の剥離を抑制することができる。
【００６４】
続いて、負極２０と正極１０とをセパレーター１８を介して積層することで電極積層体３０を作製する。任意の積層数で構成された電極積層体を作製することができる。前記のセパレーター１８は、負極２０と正極１０とが直接接触しないようにするために、金型を用いて両電極よりも電極サイズが大きく打ち抜いたものを好適に用いることができる。
【００６５】
次いで、前記の電極積層体３０の負極２０において、負極合剤層２４を設けていない負極集電体の突起端部に、ニッケル製の負極リード６２を取り付け、一方、電極積層体３０の正極１０においては、正極合剤層１４を設けていない正極集電体の突起端部に、アルミニウム製の正極リード６０を超音波溶接機によって取り付ける。そして、この電極体３０を、アルミニウムのラミネートフィルムの外装体５０内に挿入して周囲の１箇所を除いてヒートシールすることにより閉口部を形成し、外装体５０内に所定量の電解質を注入した後に、残りの１箇所を減圧しながらヒートシールすることで密封し、リチウムイオン二次電池１００（以後、ラミネートセルと呼ぶ場合がある）を作製することができる。
【００６６】
このリチウムイオン二次電池１００では、充電を行うと、例えば、正極合剤層１４からリチウムイオンが放出され、電解質を介して負極合剤層２４に吸蔵される。また、放電を行うと、例えば、負極合剤層２４からリチウムイオンが放出され、電解質を介して正極合剤層１４に吸蔵される。
【００６７】
（電池評価）
本実施形態において作製されるリチウムイオン二次電池は、下記の電池特性について評価することができる。
【００６８】
［充放電サイクル試験］
本実施形態に係るリチウムイオン二次電池は、例えば以下に示す充放電条件によって充放電サイクル特性を評価することができる。充放電サイクル試験条件は、２５℃の温度下において、０．５Ｃの定電流で４．４Ｖの電池電圧になるまで定電流定電圧充電（ＣＣ−ＣＶ充電）を行い、その後、１．０Ｃの定電流で２．５Ｖの電池電圧になるまで放電させる（ＣＣ放電）。上記の充電と放電を１サイクルとし、これを５００サイクル繰り返した後の放電容量維持率を充放電サイクル特性として評価した。充放電電流の表記は、Ｃ（シー）レート表記を使う。ｎＣ（ｍＡ）は、公称容量（ｍＡｈ）を１／ｎ（ｈ）で充放電できる電流である。例えば、公称容量７０ｍＡｈの電池の場合、０．０５Ｃの電流は３．５ｍＡ（計算式７０×０．０５＝３．５）である。同様に、０．２Ｃの電流は１４ｍＡ、２Ｃの電流は１４０ｍＡである。
【００６９】
第５００サイクルの放電容量維持率は、以下の計算式によって定義される。
第５００サイクルの放電容量維持率（％）＝（第５００サイクルの放電容量÷第１サイクルの放電容量）×１００
【００７０】
以上、本発明に係る実施形態について詳細に説明したが、前記の実施形態に限定されるものではなく、種々変形可能である。例えば、前記の実施形態においては、ラミネートフィルム型のリチウムイオン二次電池について説明したが、正極、負極およびセパレーターを巻回または折り畳んだ構造を有するリチウムイオン二次電池についても同様に適用することができる。さらに、電池形状として、円筒型、角型、コイン型などのリチウムイオン二次電池についても好適に応用することができる。
【実施例】
【００７１】
以下、前記の実施形態に基づいて、さらに実施例および比較例を用いて本発明をさらに詳細に説明する。
【００７２】
（リチウムイオン二次電池用正極の作製）
正極活物質としてＮＣＡ（ＬｉＮｉ０．８Ｃｏ０．１５Ａｌ０．０５Ｏ２）を９６重量％と、導電助剤としてケッチェンブラックを２重量％と、バインダーとしてＰＶｄＦを２重量％と、溶媒のＮ−メチル−２−ピロリドンとを、自転公転する攪拌機（商品名：ハイブリッドミキサー）を用いて混合分散させ、所定の粘度に調整したペースト状の正極スラリーを作製した。そして、コンマロールコーターを用いて、この正極スラリーを厚さ２０μｍのアルミニウム箔の両面に所定の厚みとなるように、均一に正極合剤層を塗布した。なお、正極合剤層に含まれる正極活物質重量は、正極合剤層の主面の単位面積当たりの正極活物質量で２３ｍｇ・ｃｍ−２とした。次いで、乾燥炉内にて、１１０℃の大気雰囲気下で前記の正極合剤層中のＮ−メチル−２−ピロリドンを乾燥除去させた。なお、前記のアルミニウム箔の両面に塗布された正極合剤層の塗膜の厚みは、同じ膜厚に調整した。前記の正極活物質が形成された正極をロールプレス機によって、正極合剤層を正極集電体の両面に圧着させ、所定の密度を有する正極を得た。
【００７３】
前記の正極を、金型を用いて１８ｍｍ×２２ｍｍに打ち抜き、リチウムイオン二次電池用正極を作製した。
【００７４】
（実施例１〜８）
実施例１〜８に係るリチウムイオン二次電池用正極は、前記正極を０．２質量％カゼインナトリウム水溶液に１分間含浸させた後、前記正極を前記水溶液から引き上げて６０℃の乾燥機中で乾燥させることで、正極合剤層の表面に、カゼインナトリウムの被膜を担持させた。カゼインナトリウム被膜の平均担持量は、含浸回数を調整することで、表１に示した担持量にそれぞれ調製した。なお、カゼインナトリウム被膜の担持量は、含浸前後の正極の重量変化より算出し、正極合剤層の単位表面積当たりの平均担持量で表記した。
【００７５】
（比較例１）
比較例１に係るリチウムイオン二次電池用正極は、カゼインナトリウムの被膜を担持させないこと以外は実施例１と同様の正極を用いた。
【００７６】
（実施例９〜１６）
実施例９〜１６に係るリチウムイオン二次電池用正極は、正極活物質をＬＣＯ（ＬｉＣｏＯ２）に変更した以外は、実施例１と同様の手順でリチウムイオン二次電池用正極を作製した。カゼインナトリウム被膜の担持量は、含浸回数を調整することで、表２に示した平均担持量にそれぞれ調製した。
【００７７】
（比較例２）
比較例２に係るリチウムイオン二次電池用正極は、比較例１の正極活物質をコバルト酸リチウム（ＬｉＣｏＯ２）に変更し、比較例１と同様にカゼインナトリウムの被膜を担持させなかった。
【００７８】
（実施例１７）
実施例１７に係るリチウムイオン二次電池用正極は、比較例１の正極を０．２％のカゼインカリウム水溶液に１分間含浸させた後、この正極を水溶液から引き上げて６０℃の乾燥機中で乾燥させることで、正極合剤層の表面に、カゼインカリウムの被膜を担持させた。カゼインカリウムの担持量は含浸回数を調整することで、表３に示した平均担持量に調製した。
【００７９】
（実施例１８〜２２）
実施例１８〜２２に係るリチウムイオン二次電池用負極は、実施例４のカゼインナトリウムの被膜が形成された正極を１％の水酸化リチウム水溶液、１％の塩化マグネシウム水溶液、１％の塩化カルシウム水溶液、１％の塩化ストロンチウム水溶液、１％の塩化バリウム水溶液にそれぞれ含浸させ、この正極を各水溶液から引き上げて６０℃の乾燥機中で乾燥させた。被膜であるカゼインナトリウム分子内のナトリウムイオンを前記水溶液中の各金属イオンで置換させることで、正極合剤層の表面に、カゼインリチウム、カゼインマグネシウム、カゼインカルシウム、カゼインストロンチウム及びカゼインバリウムの被膜を担持させた。
【００８０】
（実施例２３）
実施例２３に係るリチウムイオン二次電池用正極は、比較例１の正極を０．２％のカゼイン分散液に１分間含浸させた後、この正極を水溶液から引き上げて６０℃の乾燥機中で乾燥させることで、負極合剤層の表面に、カゼインの被膜を担持させた。カゼインの担持量は含浸回数を調整することで、表３に示した平均担持量に調製した。
【００８１】
（実施例２４〜３０）
実施例２４〜３０に係るリチウムイオン二次電池用正極は、比較例１の正極を０．２％のアルブミン水溶液に１分間含浸させた後、この正極を水溶液から引き上げて６０℃の乾燥機中で乾燥させることで、正極合剤層の表面に、アルブミンの被膜を担持させた。アルブミンの担持量は含浸回数を調整することで、表４に示した平均担持量にそれぞれ調製した。
【００８２】
（実施例３１〜３７）
実施例３１〜３７に係るリチウムイオン二次電池用正極は、比較例１の正極を０．２％のリゾチーム水溶液に１分間含浸させた後、この正極を水溶液から引き上げて６０℃の乾燥機中で乾燥させることで、正極合剤層の表面に、リゾチームの被膜を担持させた。リゾチームの担持量は含浸回数を調整することで、表５に示した平均担持量にそれぞれ調製した。
【００８３】
（実施例３８〜４４）
実施例３８〜４４に係るリチウムイオン二次電池用正極は、比較例１の正極を０．２％のグロブリン水溶液に１分間含浸させた後、この正極を水溶液から引き上げて６０℃の乾燥機中で乾燥させることで、正極合剤層の表面に、グロブリンの被膜を担持させた。グロブリンの担持量は含浸回数を調整することで、表６に示した平均担持量にそれぞれ調製した。なお、グロブリン水溶液の作製時においては、１ｍｏｌＬ−１の水酸化ナトリウム水溶液を添加させて、グロブリンを溶解させた。
【００８４】
（リチウムイオン二次電池用負極の作製）
塗料組成比として、負極活物質として黒鉛９３．５重量％と、導電助剤としてアセチレンブラックを２重量％と、バインダーとしてスチレン−ブタジエン共重合体（ＳＢＲ）３重量％、カルボキシメチルセルロース（ＣＭＣ）１．５重量％と、溶媒の蒸留水とを、自転公転する攪拌機（商品名：ハイブリッドミキサー）を用いて混合分散させ、所定の粘度に調整したペースト状の負極スラリーを作製した。そして、コンマロールコーターを用いて、この負極スラリーを銅箔（厚さ１０μｍ）表面に所定の厚みで負極合剤層を塗布した。なお、負極合剤層に含まれる負極活物質質量は、負極合剤層の主面の単位面積当たりの負極活物質質量で１０ｍｇ・ｃｍ−２とした。１００℃の乾燥炉内にて前記の負極合剤層中の水を乾燥除去させた後、もう一方の銅箔の裏面側にも同様の手順で負極合剤層を塗布した。
【００８５】
前記の負極合剤層が形成された負極をロールプレス機によって、負極合剤層を負極集電体の両面に圧着させ、所定の密度を有する負極を得た。
【００８６】
前記の負極を、金型で１９ｍｍ×２３ｍｍサイズに打ち抜き、次いで残留溶媒の乾燥除去を目的として、真空中にて１００℃で１２時間保持し、リチウムイオン二次電池用負極を得た。
【００８７】
（リチウムイオン二次電池の作製）
前記の作製した実施例および比較例に係るリチウムイオン二次電池用正極は、前記のリチウムイオン二次電池用負極と、厚さ１６μｍの２２ｍｍ×２３ｍｍサイズのポリエチレン製のセパレーターを介して積層し、電極積層体を作製した。これを電極体１層とし、同様の作製方法にて４層で構成された電極積層体を作製した。なお、前記の正極および負極は、両面に各合剤層を備えているため、正極２枚と負極３枚とセパレーター４枚とで構成されている。さらに、前記の電極積層体の正極において、正極合剤層を設けていないアルミニウム箔の突起端部にアルミニウム製の正極リードを取り付け、一方、電極積層体の負極においては、負極合剤層を設けていない銅箔の突起端部にニッケル製の負極リードを超音波融着機によって取り付けた。そしてこの電極積層体を、ラミネート外装体内に挿入させた。外装体周囲の１辺を除いてヒートシールすることにより閉口部を形成し、この開口部より、ＥＣ：ＤＥＣが３：７の体積割合で配合された溶媒中に、リチウム塩としてＬｉＰＦ６が１ｍｏｌＬ−１となるように添加された電解質を注入した。そして、前記の外装体の開口部を真空シール機によって減圧しながらヒートシール機で密封し、実施例および比較例に係るラミネートタイプのリチウムイオン二次電池をそれぞれ作製した。
【００８８】
（結果）
代表として実施例４と比較例１に係るリチウムイオン二次電池用正極をＦＥ−ＳＥＭで観察した。実施例４では、正極合剤層の表面に被膜の存在が観察された。一方、比較例１では、正極合剤層の表面に被膜の存在は観察されなかった。
【００８９】
実施例４と比較例１に係るリチウムイオン二次電池用正極のＦＴ−ＩＲを測定した。実施例４に係るリチウムイオン二次電池用正極では、カゼインナトリウムのペプチド結合に帰属する吸収スペクトルを１６４０ｃｍ−１付近、１５１４ｃｍ−１付近、また、カゼインナトリウムの側鎖のアミノ基に帰属する吸収スペクトルを３２７３ｃｍ−１付近に確認した。さらにＥＤＸを測定したところ、実施例４の正極合剤層表面からカゼインナトリウム分子内に含まれるナトリウム元素および窒素元素が検出された。以上の解析結果から、実施例４の正極合剤層に担持された被膜が、カゼインナトリウムであることを確認した。
【００９０】
それ以外の実施例に係るリチウムイオン二次電池用正極においても、実施例４と同様の解析手法を用いて、正極合剤層の表面に各タンパク質の被膜が担持されていることを確認した。
【００９１】
実施例１〜８および比較例１に係るリチウムイオン二次電池の充放電サイクル特性の結果を表１に示す。なお、なお、充放電サイクル特性の効果は、比較例１の５００サイクル容量維持率を１００％とし、それに対する各実施例の５００サイクル容量維持率を比率で示す。ＮＣＡを含む正極合剤層の表面に対して、カゼインナトリウムの被膜を有する実施例では優れた充放電サイクル特性を示すことが確認された。特に、カゼインナトリウムの平均担持量が０．０１〜１．５ｍｇ・ｃｍ−２である場合は、より特性に優れていた。
【表１】
2018055771.tif 000003
【００９２】
実施例９〜１６および比較例２に係るリチウムイオン二次電池の充放電サイクル特性の結果を表２に示す。なお、充放電サイクル特性の効果は、比較例２の５００サイクル容量維持率を１００％とし、それに対する各実施例の５００サイクル容量維持率を比率で示す。正極活物質としてＬＣＯを用いた場合においても、正極合剤層の表面に対して、カゼインナトリウムの被膜を有する実施例では優れた充放電サイクル特性を示すことが確認された。特に、カゼインナトリウムの平均担持量が０．０１〜１．５ｍｇ・ｃｍ−２である場合は、より特性に優れていた。
【表２】
2018055771.tif 000004
【００９３】
実施例１７〜２３に係るリチウムイオン二次電池の充放電サイクル特性の結果を表３に示す。なお、充放電サイクル特性の効果は、比較例１の５００サイクル容量維持率を１００％とし、それに対する各実施例の５００サイクル容量維持率を比率で示す。正極合剤層にカゼインカリウム、カゼインリチウム、カゼインマグネシウム、カゼインカルシウム、カゼインストロンチウム、カゼインバリウムの被膜を担持させた各実施例では、担持していない比較例１よりも充放電サイクル特性に優れていた。一方、カゼインの被膜を担持させた実施例２３では、改善効果が小さかった。
【表３】
2018055771.tif 000005
【００９４】
実施例２４〜３０に係るリチウムイオン二次電池の充放電サイクル特性の結果を表４に示す。充放電サイクル特性の効果は、比較例１の５００サイクル容量維持率を１００％とし、それに対する各実施例の５００サイクル容量維持率を比率で示す。正極合剤層の表面に対して、アルブミンの被膜を有する実施例では優れた充放電サイクル特性を示すことが確認された。特に、アルブミンの平均担持量が０．０１〜１．５ｍｇ・ｃｍ−２である場合は、より特性に優れていた。
【表４】
2018055771.tif 000006
【００９５】
実施例３１〜３７に係るリチウムイオン二次電池の充放電サイクル特性の結果を表５に示す。なお、充放電サイクル特性の効果は、比較例１の５００サイクル容量維持率を１００％とし、それに対する各実施例の５００サイクル容量維持率を比率で示す。正極合剤層の表面に対して、リゾチームの被膜有する実施例では優れた充放電サイクル特性を示すことが確認された。特に、リゾチームの平均担持量が０．０１〜１．５ｍｇ・ｃｍ−２である場合は、より特性に優れていた。
【表５】
2018055771.tif 000007
【００９６】
実施例３８〜４４に係るリチウムイオン二次電池の充放電サイクル特性の結果を表６に示す。なお、充放電サイクル特性の効果は、比較例１の５００サイクル容量維持率を１００％とし、それに対する各実施例の５００サイクル容量維持率を比率で示す。正極合剤層の表面に対して、グロブリンの被膜を有する実施例では優れた充放電サイクル特性を示すことが確認された。特に、グロブリンの平均担持量が０．０１〜１．５ｍｇ・ｃｍ−２である場合は、より特性に優れていた。
【表６】
2018055771.tif 000008
【００９７】
以上の結果から、ここに開示される技術によれば、正極合剤層の表面にタンパク質の被膜を有する正極を用いることで、優れた充放電サイクル特性となるリチウムイオン二次電池を実現することができる。
【００９８】
以上、本発明を詳細に説明したが、上記実施形態および実施例は例示にすぎず、ここに開示される発明には上述の具体例を様々に変形、変更したものが含まれる。
【符号の説明】
【００９９】
１００・・・リチウムイオン二次電池、１０・・・正極（同義：リチウムイオン二次電池用正極）、１１・・・正極活物質、１２・・・正極集電体、１４・・・正極合剤層、１５・・・タンパク質被膜、６０・・・正極リード、２０・・・負極（同義：リチウムイオン二次電池用負極）、２２・・・負極集電体、２４・・・負極合剤層、６２・・・負極リード、１８・・・セパレーター、３０・・・電極体、５０・・・外装体、
【図１】
2018055771.tif 000009
【図２】
2018055771.tif 000010